(57)【特許請求の範囲】
【請求項１】
水不溶性担体に血液を接触させて血液中の免疫グロブリンおよび／または免疫グロブリン複合体を除去する方法であって、
前記水不溶性担体は、単量体を重合させたポリマーから構成され、
前記単量体の少なくとも１種以上が、メタクリル酸のカルボン酸とアミノ酸のアミノ基が直接アミド結合した単量体（１）であることを特徴とする血液中の免疫グロブリンおよび／または免疫グロブリン複合体の除去方法。
【請求項２】
前記ポリマーが、メタクリル酸のカルボン酸とアミノ酸のアミノ基が直接アミド結合した単量体（１）と、前記単量体（１）以外の単量体（２）を、少なくとも一種以上含む単量体混合物を重合させたものである請求項１記載の血液中の免疫グロブリンおよび／または免疫グロブリン複合体の除去方法。
【請求項３】
前記ポリマーが、単量体として始めに前記単量体（１）以外の単量体（２）を重合させ、次に前記単量体（１）を重合させたものである請求項２記載の血液中の免疫グロブリンおよび／または免疫グロブリン複合体の除去方法。
【請求項４】
前記ポリマーが、少なくとも前記単量体（２）として酢酸ビニルを重合させた後、鹸化したものである請求項２または３に記載の血液中の免疫グロブリンおよび／または免疫グロブリン複合体の除去方法。
【請求項５】
前記ポリマーが、トリアリルイソシアヌレート、エチレングリコールジメタクリレートまたはグリセリンジメタクリレートにより架橋されたものである請求項１から４のいずれかに記載の血液中の免疫グロブリンおよび／または免疫グロブリン複合体の除去方法。
【請求項６】
アミノ酸がトリプトファン、フェニルアラニン、チロシン、ヒスチジンまたはそれらの類似体から選ばれる少なくとも一種であることを特徴とする請求項１から５のいずれかに記載の血液中の免疫グロブリンおよび／または免疫グロブリン複合体の除去方法。
【請求項７】
液の入口および出口を有しかつ、水不溶性担体の容器外への流出防止手段を備えた容器内に水不溶性担体を充填してなる、血液中の免疫グロブリンおよび／または免疫グロブリン複合体の吸着器であって、
前記水不溶性担体は、単量体を重合させたポリマーから構成され、
前記単量体の少なくとも１種以上が、メタクリル酸のカルボン酸とアミノ酸のアミノ基が直接アミド結合した単量体（１）であることを特徴とする血液中の免疫グロブリンおよび／または免疫グロブリン複合体の吸着器。
【請求項８】
前記ポリマーが、メタクリル酸のカルボン酸とアミノ酸のアミノ基が直接アミド結合した単量体（１）と、前記単量体（１）以外の単量体（２）を、少なくとも一種以上含む単量体混合物を重合させたものである請求項７記載の血液中の免疫グロブリンおよび／または免疫グロブリン複合体の吸着器。
【請求項９】
前記ポリマーが、単量体として始めに前記単量体（１）以外の単量体（２）を重合させ、次に前記単量体（１）を重合させたものである請求項８に記載の血液中の免疫グロブリンおよび／または免疫グロブリン複合体の吸着器。
【請求項１０】
前記ポリマーが、少なくとも前記単量体（２）として酢酸ビニルを重合させた後、鹸化したものである請求項８または９に記載の血液中の免疫グロブリンおよび／または免疫グロブリン複合体の吸着器。
【請求項１１】
前記ポリマーが、トリアリルイソシアヌレート、エチレングリコールジメタクリレートまたはグリセリンジメタクリレートにより架橋されたものである請求項７から１０のいずれかに記載の血液中の免疫グロブリンおよび／または免疫グロブリン複合体の吸着器。
【請求項１２】
アミノ酸がトリプトファン、フェニルアラニン、チロシン、ヒスチジンまたはそれらの類似体から選ばれる少なくとも一種であることを特徴とする請求項７から１１のいずれかに記載の血液中の免疫グロブリンおよび／または免疫グロブリン複合体の吸着器。
【発明の詳細な説明】
【技術分野】
【０００１】
本発明は医療用吸着体として使用可能な、アミノ酸から誘導される単量体を重合させた水不溶性担体の製造方法、及び、それを用いた免疫グロブリン吸着材および／または免疫グロブリン複合体の吸着器に関する。
【背景技術】
【０００２】
拡張型心筋症（ＤＣＭ）は心室の筋肉の収縮が極めて悪くなり、心臓が拡張してしまう疾患で肥大型心筋症に比べると極めて予後が悪い。我が国では診断されてから５年生存している人は約５０％とされている。拡張型心筋症の治療は、心臓移植が根治療法として望まれるが待機数に対して提供数が不足しており、心不全に対する対症療法が主体となっている。また、アンジオテンシン変換酵素（ＡＣＥ）阻害薬、β遮断薬の投与により心機能や予後が改善する症例が報告されているが、より効果的な治療薬や治療法が望まれている。近年、ＤＣＭ患者の血液中に、自己に対して反応性を持つ免疫グロブリンおよび／ または免疫グロブリン複合体が多種検出されており、これらがＤＣＭ発症の引き金となるデータが報告されている。
【０００３】
また慢性関節リウマチ、全身性エリトマトーデス、ギランバレー症候群、特発性血小板減少性紫斑病などの自己免疫疾患、あるいは糸球体腎炎、臓器移植の拒絶反応、腫瘍、感染症などの疾患において、血液中に存在する免疫グロブリンおよび／ または免疫グロブリン複合体が、これら疾患および現象の原因または進行に密接な関係を有することが明らかになりつつある。
【０００４】
そこで、血液、血漿などの体液中から免疫グロブリンおよび／または免疫グロブリン複合体を吸着除去することにより、上記疾患の進行を防止し、症状を軽減し、さらには治癒を促進することを期待して、いくつかの吸着除去材の利用が試みられてきている。例えば、免疫グロブリンとの結合性を有するプロテインＡをマトリックス上に固定化した分離媒体は、免疫グロブリンＧ およびその免疫グロブリン複合体に特異性が高い吸着材として知られている（特許文献１）。また、疎水性化合物を不溶性担体上に固定化した免疫グロブリンおよび／または免疫グロブリン複合体の吸着材（特許文献２）は、既に本邦で臨床応用されている。
【０００５】
しかしながら、これまで試みられてきた吸着材、例えば上記プロテインＡ 吸着材は、リガンドであるプロテインＡ が黄色ブドウ球菌由来の分子量約４．２万ダルトンの異種タンパク質であるため、体液に接触させて使用する際にプロテインＡ の溶出によってその抗原性から生ずる副作用の危険性があること、滅菌時の安定性に問題があり滅菌方法が限定されること、固定化後の保存安定性に欠けることなどの欠点がある。またリガンドのプロテインＡが非常に高価であることから再利用することが前提になっており、使用が血漿処理に限定されること、安全性に対する懸念があることなど他にも多くの欠点がある。また、特開昭57-122875号公報に記載されている免疫グロブリンおよび／または免疫グロブリン複合体の吸着材は、疎水性化合物を固定化していることから血液適合性が悪く血球成分を含む全血を処理できないという欠点がある。
【０００６】
このように従来知られている免疫グロブリンおよび／または免疫グロブリン複合体を吸着するための吸着材は、安全性、安定性、コスト、血液適合性などの観点から、多くの問題が残されている。
【先行技術文献】
【特許文献】
【０００７】
【特許文献１】特表２０００−５００６４９号公報
【特許文献２】特開平９−７７７９０号公報
【発明の概要】
【発明が解決しようとする課題】
【０００８】
本発明の目的はリガンド固定化工程を必要としない免疫グロブリンおよび／または免疫グロブリン複合体の吸着材として使用可能な水不溶性担体、及び、その製造方法を提供することである。また、上記水不溶性担体を用いた免疫グロブリンおよび／または免疫グロブリン複合体の除去方法、吸着器を提供することである。
【課題を解決するための手段】
【０００９】
本発明者は、上記課題に対して鋭意検討を行った結果、アミノ酸から誘導される単量体を重合した水不溶性担体が効率的に免疫グロブリンおよび／または免疫グロブリン複合体を吸着できることを見出し、本発明を完成するに至った。
【００１０】
即ち、本発明は以下の発明に関する。
（１）水不溶性担体に血液を接触させて血液中の免疫グロブリンおよび／または免疫グロブリン複合体の除去する方法であって、
前記水不溶性担体は、単量体を重合させたポリマーから構成され、前記単量体の少なくとも１種以上が、アミノ酸から誘導される単量体であることを特徴とする血液中の免疫グロブリンおよび／または免疫グロブリン複合体の除去方法。
（２）前記ポリマーが、アミノ酸から誘導される単量体と、前記単量体以外の単量体を、少なくとも一種以上含む単量体混合物を重合させたものである（１）記載の血液中の免疫グロブリンおよび／または免疫グロブリン複合体の除去方法。
（３）アミノ酸から誘導される単量体が、メタクリル酸とアミノ酸が共有結合で結合されていることを特徴とする（１）または（２）に記載の血液中の免疫グロブリンおよび／または免疫グロブリン複合体の除去方法。
（４）アミノ酸から誘導される単量体以外の単量体がメタクリル酸、メタクリル酸メチル、スチレン、酢酸ビニルからなる少なくとも一種であることを特徴とする（２）に記載の血液中の免疫グロブリンおよび／または免疫グロブリン複合体の除去方法。
（５）アミノ酸がトリプトファン、フェニルアラニン、チロシン、ヒスチジンまたはそれらの類似体から選ばれる少なくとも一種であることを特徴とする（１）から（４）のいずれかに記載の血液中の免疫グロブリンおよび／または免疫グロブリン複合体の除去方法。
（６）液の入口および出口を有しかつ、水不溶性担体の容器外への流出防止手段を備えた容器内に水不溶性担体を充填してなる、血液中の免疫グロブリンおよび／または免疫グロブリン複合体の吸着器であって、
前記水不溶性担体は、単量体を重合させたポリマーから構成され、前記単量体の少なくとも１種以上が、アミノ酸から誘導される単量体であることを特徴とする血液中の免疫グロブリンおよび／または免疫グロブリン複合体の吸着器。
（７）前記ポリマーが、アミノ酸から誘導される単量体と、前記単量体以外の単量体を、少なくとも一種以上含む単量体混合物を重合させたものである（６）記載の血液中の免疫グロブリンおよび／または免疫グロブリン複合体の吸着器。
（８）
アミノ酸から誘導される単量体が、メタクリル酸とアミノ酸が共有結合で結合されていることを特徴とする（６）または（７）に記載の血液中の免疫グロブリンおよび／または免疫グロブリン複合体の吸着器。
（９）
アミノ酸から誘導される単量体以外の単量体がメタクリル酸、メタクリル酸メチル、スチレン、酢酸ビニルからなる少なくとも一種であることを特徴とする（７）記載の血液中の免疫グロブリンおよび／または免疫グロブリン複合体の吸着器。
（１０）
アミノ酸がトリプトファン、フェニルアラニン、チロシン、ヒスチジンまたはそれらの類似体から選ばれる少なくとも一種であることを特徴とする（６）から（９）のいずれかに記載の血液中の免疫グロブリンおよび／または免疫グロブリン複合体の吸着器。
【発明の効果】
【００１１】
本発明によれば、リガンド固定化工程を必要としない、免疫グロブリンおよび／または免疫グロブリン複合体の吸着材を得ることができる。この吸着材はペプチドやタンパク質を必要とせず、さらにはリガンド固定化工程も不必要であるため、非常に安価に製造することも可能である。従って、本発明は既存材料や既存方法と全く異なる新規な材料・方法であり、医療分野へ深く貢献することが期待される。
【図面の簡単な説明】
【００１２】
【図１】本発明における担体を詰めた吸着器の一実施例の概略断面図である。
【発明を実施するための形態】
【００１３】
以下に本発明の最良の形態について詳細に説明するが、本発明は以下の説明に限定されるものではない。
【００１４】
本発明におけるアミノ酸を含む単量体としては、具体的にはメタクリル酸とアミノ酸が共有結合で結合している化合物である。担体合成や免疫グロブリンおよび／または免疫グロブリン複合体に対する親和性の上ではメタクリル酸とアミノ酸はメタクリル酸のカルボン酸とアミノ酸のアミノ基がアミド結合で結合したように直接共有結合していてもリンカーで間接的に共有結合していても良いが、単量体作製の観点から前者の方が好ましい。更に、単量体は重合されるため、メタクリル酸のような２重結合を有する必要がある。
【００１５】
本発明におけるアミノ酸とは免疫グロブリンおよび／または免疫グロブリン複合体に対して親和性のある環状構造を有するアミノ酸で、具体的にはトリプトファン、フェニルアラニン、チロシン、ヒスチジンなどの環状側鎖を有するアミノ酸である。本発明におけるトリプトファン誘導体、フェニルアラニン誘導体、チロシン誘導体、ヒスチジン誘導体とは、トリプトファンエチルエステル、トリプトファンメチルエステルなどの疎水性アミノ酸エステル類やトリプトアミン、トリプトファノールなどのインドール環を有する疎水性アミノ酸誘導体を指すが、本発明はこれらに限定されるわけではない。またこれらのアミノ酸及びその誘導体はＬ体、Ｄ体、ＤＬ体、これらの混合物であってもよい。さらに２種以上の混合物であっても良い。これらのアミノ酸及びその誘導体の中でも、１つ目に天然型アミノ酸であり安全性が高いこと、２つ目に免疫グロブリンおよび／または免疫グロブリン複合体に対して親和性が高いこと、以上の２点よりＬ−トリプトファンが好ましく用いられる。
【００１６】
本発明におけるアミノ酸を含まない単量体とは、メタクリル酸、メタクリル酸メチル、スチレン、酢酸ビニルなど、文字通りアミノ酸を含まない単量体のことであり、上記アミノ酸を含む単量体と重合できる２重結合を有する必要がある。
【００１７】
本発明における水不溶性担体とは、常温常圧で固体であり、水不溶性であることを意味する。本発明における水不溶性担体は、球状、粒状、糸状、中空状、平膜状等、形状は特に問わず、その大きさも特に限定されない。水不溶性担体は比表面積が大きいほど免疫グロブリンおよび／または免疫グロブリン複合体に対する性能が優れることから、球状または粒状が特に好ましく用いられる。球状または粒状の担体は適当な大きさの細孔を多数孔有する、すなわち、多孔構造を有する担体であることが好ましい。多孔構造を有する担体とは、基礎高分子母体が微小球の凝集により１個の球状粒子を形成する際に微小球の集塊によって形成される空間（マクロポアー）を有する担体のばあいは当然であるが、基礎高分子母体を構成する１個の微小球内の核と核との集塊の間に形成される細孔を有する担体の場合、あるいは三次元構造（高分子網目）を有する共重合体が親和性のある有機溶媒で膨潤された状態の時に存在する細孔（ミクロポアー）を有する担体の場合も含まれる。
【００１８】
また吸着材の単位体積あたりの吸着能から考えて、多孔構造を有する水不溶性担体は、表面多孔性よりも全多孔性が好ましく、また空孔容積および比表面積は、吸着性が損なわれない程度に大きいことが好ましい。
【００１９】
水不溶性担体が球状または粒状である場合、本発明の吸着材が全血処理である点を考えれば担体の平均粒径は大きいほど良いが、吸着効率の面では平均粒径は小さいほど良い。本発明における吸着材として、全血処理と良好な吸着性能が発揮できる吸着材の平均粒径は１００μｍ以上１０００μｍ以下であることが好ましく、良好な血球通過性と吸着性能が発揮できる点からさらに好ましくは２００μｍ以上８００μｍ以下であり、さらに好ましくは４００μｍ以上６００μｍ以下である。
【００２０】
また水不溶性担体は強度を高くする目的で架橋されていても良い。架橋剤はトリアリルイソシアヌレート（ＴＡＩＣ）、エチレングリコールジメタクリレート（ＥＧＤＭＡ）、グリセリンジメタクリレート（ＧＤＭＡ）などが挙げられるが、本発明はこれらに限定されない。
【００２１】
本発明に記載した水不溶性担体の重合法としては、懸濁重合や均一液滴化などが考えられるが、本発明はこれらに限定されない。例えば、２種類以上のモノマーで重合させる場合、始めに同時に２種類のモノマー共存下で重合させる方法でも良く、始めに１種類のみ重合させて、２種類目のモノマーをシード重合のように重合させる方法でも良く、重合方法には囚われるものではない。
【００２２】
本発明における免疫グロブリンおよび／または免疫グロブリン複合体とは例えば、自己免疫疾患における自己抗体および／または免疫複合体などが考えられる。さらに具体的にはリウマチ因子、抗核抗体、抗ＤＮＡ抗体、抗リンパ球抗体、抗赤血球抗体、抗血小板抗体、抗アセチルコリンレセプター抗体、血清脱随抗体、抗サイログロブリン抗体、抗マイクロゾーム抗体、抗大腸抗体、抗平滑筋抗体、抗表皮細胞間抗体、抗基底膜抗体、抗プロテオグリカン抗体、抗コラーゲン抗体、抗胃内因子抗体、抗甲状腺ミクロソーム抗体、抗動脈抗体、抗アドレノセプター抗体等の自己抗体および／またはその免疫複合体などである。
【００２３】
本発明の吸着材を用いて、免疫グロブリンおよび／または免疫グロブリン複合体を吸着する方法としては最も簡便な方法としては血液を取り出してバッグなどに貯留し、これに吸着材を混合して悪性物質を吸着した後、吸着材を濾別して悪性物質が除去された血液を得る方法がある。この方法は、血液を原材料として医薬品（例：血液製剤、ワクチン、遺伝子組換製剤）又は医療材料を製造する際にも、適用することができる。次の方法は血液の入口と出口を有し、出口には血液は通過するが吸着材は通過しないフィルターを装着した容器に吸着材を充填し、これに血液を流す方法がある。いずれの方法も用いることができるが、後者の方法は操作も簡便であり、また体外循環回路に組み込むことにより患者の血液から効率よくオンラインで悪性物質を除去することが可能である。特に本発明の吸着材は血液適合性が非常に高いことから、血漿分離を必要とせず血球成分を含む血液を直接処理することができるため、オンラインで処理する後者に利用するのが最適である。また体外循環回路では吸着材を単独で用いることもできるが、他の体外循環治療システムとの併用も可能である。併用の例としては、人工透析回路などがあげられ、透析療法との組み合わせに用いることもできる。
【００２４】
次に、オンラインで体外循環する際の一実施例を、概略断面図である図３に基づき説明する。図３中、１は液体の流入口、２は液体の流出口、３は本発明にける吸着材、４および５は液体および液体に含まれる成分は通過できるが３の吸着材は通過できないフィルター、６はカラム、７は吸着器である。しかしながら、体外循環としての吸着器はこのような具体例に限定されるものではなく、液の入口、出口を有し、かつ吸着材の容器外への流出防止具を備えた容器内に前記吸着材を充填したものであれば、どのようなものでもよい。
【００２５】
前記流出防止具には、メッシュ、不織布、綿栓などのフィルターがあげられる。また、容器の形状、材質、大きさにはとくに限定はないが、形状としては筒状容器が好ましい。容器の材質として好ましいのは耐滅菌性を有する素材であるが、具体的にはシリコンコートされたガラス、ポリプロピレン、塩化ビニール、ポリカーボネート、ポリサルフォン、ポリメチルペンテンなどがあげられる。容器の容量は５０ｍｌ以上、１５００ｍｌ以下で、直径は２ｃｍ以上、２０ｃｍ以下が好ましい。容器の容量が５０ｍｌより小さいと吸着量が充分でなく、１５００ｍｌより大きいと体外循環量が多くなるので好ましくない。容器の直径が２ｃｍより小さいと線速が大きくなるため圧力損失が大きくなり好ましくない。２０ｃｍより大きいと取り扱いにくくなるうえ線速が小さくなるため凝固の危険性があり好ましくない。効果的な吸着量があり、安全性に優れているという点から容量は１００ｍｌ以上、８００ｍｌ以下で、直径は３ｃｍ以上、１５ｃｍ以下がさらに好ましく、容量は１５０ｍｌ以上、４００ｍｌ以下で、直径は４ｃｍ以上、１０ｃｍ以下が特に好ましい。
【実施例】
【００２６】
以下、実施例において本発明に関して詳細に述べるが、本発明は以下の実施例のみに限定されるものではない。
【００２７】
（実施例１）
酢酸ビニル４５ｇ、トリアリルイシシアヌレート１３．９５ｇ、ヘプタン２３．８５ｇ、酢酸エチル５１．７５ｇ、ポリ酢酸ビニル（重合度４００）４．３２ｇ、および、重合開始剤２，２’−アゾビス（２，４−ジメチルバレロニトリル）（Ｖ−６５）２．２５ｇよりなる均一混合液を、ポリビニルアルコール０．０４５ｇ、アルファオレフィンスルホン酸ナトリウム０．００９９ｇ、微粒子状の第三リン酸カルシウム２．２６ｇ、亜硝酸ナトリウム０．０１７１ｇを溶解した水３０３．３９ｍＬを含む水相があらかじめ仕込まれた、平板状の撹拌翼と２枚の邪魔板を有する２Ｌセパラブルフラスコ中に添加し、６５℃で反応させた。
【００２８】
２時間後、メタクリロイルーＬ−トリプトファン１８．０ｇをアセトンに溶かした溶液を、前記セパラブルフラスコ中の反応液に少しずつ添加し、さらに６５℃で３時間反応させた。
【００２９】
次いでセパラブルフラスコの内容物に塩酸を加えてｐＨを２以下に調整し第三リン酸カルシウムを溶解させ、その後水で良く洗浄した。洗浄液のｐＨが中性付近になったことを確認した後、水をアセトンで置換し、重合物をアセトンで十分に洗浄した。次いでアセトンを水で置換した後、酢酸ビニル単位に対して過剰量となるよう下式の量の水酸化ナトリウム（ＮａＯＨ）を水溶液として加えた。
【００３０】
ＮａＯＨ（固形分重量）＝粒子乾燥重量／８６．０９×４０×１．５
なお水に対するＮａＯＨ濃度が４重量％になるように水量は調整した。これを撹拌下、反応温度４０℃で６時間保持して鹸化を行った。その後、洗浄液のｐＨが中性付近になるまで水洗し、さらに８０℃の温水で十分に洗浄を行った。次いで１２１℃、２０分間のオートクレーブ処理を行い、清浄な架橋ポリマー粒子を得た。非水滴定によりトリプトファン固定化量を測定したところ、膨潤体積１ｍＬ当たり４７．５μｍｏｌであった。
【００３１】
（実施例２）
酢酸ビニル５０ｇ、トリアリルイシシアヌレート１５．５０ｇ、ヘプタン２６．５０ｇ、酢酸エチル５７．５０ｇ、ポリ酢酸ビニル（重合度４００）４．８０ｇ、および、Ｖ−６５  ２．５０ｇよりなる均一混合液を、ポリビニルアルコール０．０５０ｇ、アルファオレフィンスルホン酸ナトリウム０．０１１０ｇ、微粒子状の第三リン酸カルシウム２．５１ｇ、亜硝酸ナトリウム０．０１９０ｇを溶解した水３３７．１０ｍＬを含む水相があらかじめ仕込まれた、平板状の撹拌翼と２枚の邪魔板を有する２Ｌセパラブルフラスコ中に添加し、６５℃で反応させた。
【００３２】
２時間後、メタクリロイルーＬ−トリプトファン２０．０ｇ、トリアリルイシシアヌレート１０．０ｇ、Ｖ−６５  ２．５ｇをアセトンに溶かした溶液を、前記セパラブルフラスコ中の反応液に少しずつ添加し、さらに６５℃で３時間反応させた。
【００３３】
次いで実施例１と同様の後処理を行うことにより、清浄な架橋ポリマー粒子を得た。非水滴定によりトリプトファン固定化量を測定したところ、膨潤体積１ｍＬ当たり３６．８μｍｏｌであった。
【００３４】
（実施例３）
酢酸ビニル４５ｇ、トリアリルイシシアヌレート２２．５０ｇ、ヘプタン２６．１０ｇ、酢酸エチル５８．５０ｇ、ポリ酢酸ビニル（重合度４００）２．８８ｇ、および、Ｖ−６５  ２．２５ｇよりなる均一混合液を、ポリビニルアルコール０．０５０ｇ、アルファオレフィンスルホン酸ナトリウム０．０１０８ｇ、微粒子状の第三リン酸カルシウム２．５２ｇ、亜硝酸ナトリウム０．０１８９ｇを溶解した水３３８．０４ｍＬを含む水相があらかじめ仕込まれた、平板状の撹拌翼と２枚の邪魔板を有する２Ｌセパラブルフラスコ中に添加し、６５℃で反応させた。
【００３５】
２時間後、メタクリロイルーＬ−トリプトファン１８．０ｇ、Ｖ−６５  ２．２５ｇをアセトンに溶かした溶液を、前記セパラブルフラスコ中の反応液に少しずつ添加し、さらに６５℃で３時間反応させた。
【００３６】
次いで実施例１と同様の後処理を行うことにより、清浄な架橋ポリマー粒子を得た。非水滴定によりトリプトファン固定化量を測定したところ、膨潤体積１ｍＬ当たり５４．０μｍｏｌであった。
【００３７】
（実施例４）
酢酸ビニル４５ｇ、トリアリルイシシアヌレート２２．５０ｇ、ヘプタン２６．１０ｇ、酢酸エチル５８．５０ｇ、ポリ酢酸ビニル（重合度４００）２．８８ｇ、および、Ｖ−６５  ２．２５ｇよりなる均一混合液を、ポリビニルアルコール０．０５０ｇ、アルファオレフィンスルホン酸ナトリウム０．０１０８ｇ、微粒子状の第三リン酸カルシウム２．５２ｇ、亜硝酸ナトリウム０．０１８９ｇを溶解した水３３８．０４ｍＬを含む水相があらかじめ仕込まれた、平板状の撹拌翼と２枚の邪魔板を有する２Ｌセパラブルフラスコ中に添加し、６５℃で反応させた。
【００３８】
２時間後、メタクリロイルーＬ−トリプトファン１８．０ｇ、トリアリルイシシアヌレート４．５０ｇ、Ｖ−６５  ２．２５ｇをアセトンに溶かした溶液を、前記セパラブルフラスコ中の反応液に少しずつ添加し、さらに６５℃で３時間反応させた。
【００３９】
次いで実施例１と同様の後処理を行うことにより、清浄な架橋ポリマー粒子を得た。非水滴定によりトリプトファン固定化量を測定したところ、膨潤体積１ｍＬ当たり５０．５μｍｏｌであった。
【００４０】
（実施例５）
酢酸ビニル５０ｇ、トリアリルイシシアヌレート１５．５０ｇ、ヘプタン２６．５０ｇ、酢酸エチル５７．５０ｇ、ポリ酢酸ビニル（重合度４００）４．８０ｇ、および、Ｖ−６５  ２．５０ｇよりなる均一混合液を、ポリビニルアルコール０．０５０ｇ、アルファオレフィンスルホン酸ナトリウム０．０１１０ｇ、微粒子状の第三リン酸カルシウム２．５１ｇ、亜硝酸ナトリウム０．０１９０ｇを溶解した水３３７．１０ｍＬを含む水相があらかじめ仕込まれた、平板状の撹拌翼と２枚の邪魔板を有する２Ｌセパラブルフラスコ中に添加し、６５℃で反応させた。
【００４１】
２時間後、メタクリロイルーＬ−トリプトファン２０．０ｇ、エチレングリコールジメタクリレート５．０ｇをアセトンに溶かした溶液を、前記セパラブルフラスコ中の反応液に少しずつ添加し、さらに６５℃で３時間反応させた。
【００４２】
次いで実施例１と同様の後処理を行うことにより、清浄な架橋ポリマー粒子を得た。非水滴定によりトリプトファン固定化量を測定したところ、膨潤体積１ｍＬ当たり５３．３μｍｏｌであった。
【００４３】
（実施例６）
酢酸ビニル４５ｇ、トリアリルイシシアヌレート１３．９５ｇ、ヘプタン２３．８５ｇ、酢酸エチル５１．７５ｇ、ポリ酢酸ビニル（重合度４００）４．３２ｇ、および、Ｖ−６５  ２．２５ｇよりなる均一混合液を、ポリビニルアルコール０．０４５ｇ、アルファオレフィンスルホン酸ナトリウム０．００９９ｇ、微粒子状の第三リン酸カルシウム２．２６ｇ、亜硝酸ナトリウム０．０１７１ｇを溶解した水３０３．３９ｍＬを含む水相があらかじめ仕込まれた、平板状の撹拌翼と２枚の邪魔板を有する２Ｌセパラブルフラスコ中に添加し、６５℃で反応させた。
【００４４】
２時間後、メタクリロイルーＬ−トリプトファン１８．０ｇをアセトンに溶かした溶液を、前記セパラブルフラスコ中の反応液に少しずつ添加し、さらに６５℃で反応させた。
【００４５】
２時間後、攪拌数を上げて、酢酸ビニル１６．２ｇ、ヘプタン５．１ｇ、酢酸エチル９．７７ｇ、ポリ酢酸ビニル（重合度４００）１．５５ｇ、および、Ｖ−６５  ０．８１ｇよりなる均一混合液を、前記セパラブルフラスコ中の反応液に少しずつ添加し、さらに６５℃で４時間反応させた。
【００４６】
次いで実施例１と同様の後処理を行うことにより、清浄な架橋ポリマー粒子を得た。非水滴定によりトリプトファン固定化量を測定したところ、膨潤体積１ｍＬ当たり３８．５μｍｏｌであった。
【００４７】
（試験）
実施例１から６で得られた各担体を膨潤体積にして０．５ｍＬ採取し、クエン酸で抗凝固した血漿３．３ｍＬを添加し、３７℃で２時間振とうした。担体と未接触で同様に３７℃で２時間振とうした血漿と担体と接触後の血漿の免疫グロブリンＧの濃度を測定した。各担体と接触させた血漿中の免疫グロブリンＧ濃度と同条件で担体と未接触の免疫グロブリンＧ濃度の結果を表１に示した。
【００４８】
【表１】
0005748977.tif 000002
【符号の説明】
【００４９】
１．液体の流入口
２．液体の流出口
３．担体
４、５．液体および液体に含まれる成分は通過できるが、担体は通過できないフィルター
６．カラム
７．吸着器
【図１】
0005748977.tif 000003